電界伝達媒体に電界を誘起して通信を行う電界通信手段に適用するアンテナであって、前記アンテナが、バインダーAと導電材料Bとを含有する導電層1を含んでなることを特徴とする電界通信用アンテナ。アンテナが、絶縁層0と第一の導電層1とを積層してなるアンテナであることを特徴とする、請求項1記載の電界通信用アンテナ。アンテナが、第一の絶縁層0、第一の導電層1、第二の絶縁層2、第二の導電層3の順に積層してなることを特徴とするアンテナであって、前記第二の導電層3が、バインダーAと導電材料Bとを含有することを特徴とする、請求項1または2記載の電界通信用アンテナ。アンテナが、第一の絶縁層0、第一の導電層1、第二の絶縁層2、第二の導電層3、第三の絶縁層4、第三の導電層5の順に更に積層してなることを特徴とするアンテナであって、前記第三の導電層5がバインダーAと導電材料Bとを含有することを特徴とする請求項1~3いずれか記載の電界通信用アンテナ。第二の絶縁層2の比誘電率εrが5未満であることを特徴とする請求項3または4記載の電界通信用アンテナ。第二の絶縁層2の比誘電率εrが3未満であることを特徴とする請求項3~5いずれか記載の電界通信用アンテナ。第二の絶縁層2が空気を含むことを特徴とする請求項3~6いずれか記載の電界通信用アンテナ。電界伝達媒体に電界を誘起して通信を行う電界通信手段に適用する通信機であって、請求項1~7いずれか記載の電界通信用アンテナと、制御部と、変調部および/または復調部とを備えてなることを特徴とする電界通信用の通信機。電界伝達媒体に電界を誘起して通信を行う電界通信手段に適用する2つ以上の通信機であって、前記通信機のうち少なくとも一つの通信機が、請求項1~7いずれか記載の電界通信用アンテナと、制御部と、変調部および/または復調部とを備えてなることを特徴とする電界通信用の通信システム。本発明の課題は、従来の問題点を克服し、電界伝達媒体に電界を誘起して通信を行う電界通信手段に適用する、フレキシブルで柔軟性に富み、折り曲げや引っ張りに対して強い、電界通信用アンテナ、通信機および電界通信システムを提供することである。すなわち本発明は、電界伝達媒体に電界を誘起して通信を行う電界通信手段に適用するアンテナであって、前記アンテナが、バインダーAと導電材料Bとを含有する第一の導電層1を含んでなることを特徴とする電界通信用アンテナに関する。また本発明は、アンテナが、絶縁層0と第一の導電層1とを積層してなるアンテナであることを特徴とする、上記電界通信用アンテナに関する。また本発明は、アンテナが、第一の絶縁層0、第一の導電層1、第二の絶縁層2、第二の導電層3の順に積層してなることを特徴とするアンテナであって、前記第二の導電層3が、バインダーAと導電材料Bとを含有することを特徴とする、上記電界通信用アンテナに関する。また本発明は、アンテナが、第一の絶縁層0、第一の導電層1、第二の絶縁層2、第二の導電層3、第三の絶縁層4、第三の導電層5の順に更に積層してなることを特徴とするアンテナであって、前記第三の導電層5がバインダーAと導電材料Bとを含有することを特徴とする上記電界通信用アンテナに関する。また本発明は、第二の絶縁層2の比誘電率εrが5未満であることを特徴とする上記電界通信用アンテナに関する。また本発明は、第二の絶縁層2の比誘電率εrが3未満であることを特徴とする上記電界通信用アンテナに関する。また本発明は、第二の絶縁層2が空気を含むことを特徴とする上記電界通信用アンテナに関する。また本発明は、電界伝達媒体に電界を誘起して通信を行う電界通信手段に適用する通信機であって、上記電界通信用アンテナと、制御部と、変調部および/または復調部とを備えてなることを特徴とする電界通信用の通信機に関する。また本発明は、電界伝達媒体に電界を誘起して通信を行う電界通信手段に適用する2つ以上の通信機であって、前記通信機のうち少なくとも一つの通信機が、上記電界通信用アンテナと、制御部と、変調部および/または復調部とを備えてなることを特徴とする電界通信用の通信システムに関する。本発明により、従来の問題点を克服し、フレキシブルで柔軟性に富み、折り曲げや引っ張りに対して強く、人が長時間身につけたり、連続的に触れている場合においても違和感無く使用が可能な、電界通信用アンテナ、通信機、および電界通信システムが提供される。本発明のアンテナについて説明する。本発明を構成するアンテナは、バインダーAと導電材料Bとを含有する第一の導電層1である図3。従来技術では、銅箔やメッシュ状に編み込まれた導電布、銅板等の剛直な材料が使用されていたが、引っ張りや折り曲げ等のひずみにより容易に破損したり、導電性の低下が激しく、また、メッシュ状の導電布の場合は磨耗により繊維が破断しやすいという問題があり、銅箔や銅板等は、人の汗や皮脂などの体液や湿度によって酸化することで導電性が低下したり、剛直であるために長時間身につけていることで強い違和感を与えるという問題があった。一方、本発明を構成するアンテナは、バインダーAが、剛直な導電材料Bの分散媒体として、導電層全体に柔軟性を付与し、また、引っ張りや折り曲げ等のひずみに対して応力を分散することで、導電性を保ちながら、アンテナが破壊されるのを回避し、更には、人の汗や皮脂などの体液による導電材料Bの表面酸化を防止する役割を担うことで、上記問題を解決することができる。本発明を構成するアンテナは、人が直接身につけたり、長時間触れる部分に使用されるため、人体に対してより安全な通信を実現し、違和感の無い使用感を与えるという意味で、絶縁層0と、バインダーAと導電材料Bとを含有する第一の導電層1とを積層して成るアンテナであることが好ましく、その際、アンテナは、人と第一の導電層1とが、絶縁層0を介して間接的に接触するように設置されることが好ましい図4。本発明を構成するアンテナは、より効果的に電解を誘起させ、より安定な通信を行うために、第一の絶縁層0、第一の導電層1、第二の絶縁層2、第二の導電層3の順に積層してなるアンテナであることが好ましい図5。第二の絶縁層2は、第一の導電層1と第二の導電層3に挟まれた構造になっており、第一の導電層1及び第二の導電層3が電極として、第二の絶縁層2が誘電体として働くことにより、キャパシタ構造を形成するため、より安定に電界を誘起させたり、電解を効率的に検出することができる。このとき、第一の導電層1を側の通信電極、第二の導電層3を-側の通信電極、として回路を形成したり、どちらか一方の導電層を送受信電極、他方をグランド電極として回路を形成することで、より安定な通信アンテナとしての機能を発揮する。本発明を構成する、第一の絶縁層0に関して説明する。第一の絶縁層0は、本発明を構成するアンテナにおいて、人が直接触れる部分である最表面の層であり、第一の導電層1を電気的に外界と絶縁させ、かつ物理的に保護する役割を担っている。実用的には、第一の絶縁層0が、通信時に人と第一の導電層1との間に存在することで、機器の不具合によりアンテナから人に対して過大な電流が流れるのを防止し、また、皮膚への刺激を防止し、違和感を与えない使用感を発揮し、さらには人の汗や皮脂等の体液や傷、磨耗等の傷害から第一の導電層1を保護する役割を担う。本発明の電界通信用アンテナはフレキシブル性及び柔軟性が必要であるため、第一の絶縁層0においてもフレキシブル性で柔軟性に富むことが要求される。具体的には、フッ素系樹脂、アクリル系樹脂、ポリエステル樹脂、ポリエステルウレタンやポリエーテルウレタン、ポリカーボネートウレタンのようなウレタン樹脂、ポリエステルウレタンウレアやポリカーボネートウレタンウレアのようなウレタンウレア樹脂、ポリエステルウレアやポリエーテルウレア、ポリカーボネートウレアのようなウレア樹脂、ポリエチレン、ポリプロピレン、アクリロニトリル-ブタジエン-スチレン樹脂のようなオレフィン系樹脂、ポリビニルアルコールやポリビニルブチラールのようなポリアセタール系樹脂、ポリアミド系樹脂、ポリイミド系樹脂、エポキシ系樹脂、フェノキシ系樹脂、ポリフェノール樹脂、ナイロン樹脂、ビニロン樹脂、アラミド樹脂、セルロース樹脂などの合成樹脂を主成分とし、必要に応じてこれら樹脂を架橋させるための硬化剤やその促進のための触媒、その他塗工性、安定性、耐久性等を付与するための種々の添加剤を含む樹脂組成物、またはそれらを用いた不織布、木綿、絹、麻、ウールなどの天然繊維、ガラス繊維等が挙げられる。第一の絶縁層0は、第一の導電層1を電気的に外界と絶縁させ、アンテナを物理的に保護するための実用上最適な膜厚で良いが、薄すぎると第一の導電層1の物理的保護や、第一の導電層1と外界との絶縁性確保が困難となり、厚すぎるとアンテナとして電界を検出することが困難となるため、5μm以上、100000μm未満であることが好ましい。本発明を構成する、第一の導電層1及び第二の導電層3に関してさらに詳細に説明する。第一の導電層1及び第二の導電層3は、本発明を構成するアンテナの電極部分を担っている。第一の導電層1及び第二の導電層3は、バインダーAと導電材料Bを含有することが重要である。すなわち、導電材料BをバインダーA内に分散することで、前述のとおり、導電性を保ちながら、導電層全体に柔軟性を付与することができ、アンテナが破壊されるのを回避したり、長時間身につけても違和感の無い使用感を与えたり、人の汗や皮脂などの体液による、自身の酸化を抑制することができる。バインダーAとしては、フッ素系樹脂、アクリル系樹脂、ポリエステル樹脂、ポリエステルウレタンやポリエーテルウレタン、ポリカーボネートウレタンのようなウレタン樹脂、ポリエステルウレタンウレアやポリカーボネートウレタンウレアのようなウレタンウレア樹脂、ポリエステルウレアやポリエーテルウレア、ポリカーボネートウレアのようなウレア樹脂、ポリエチレン、ポリプロピレン、アクリロニトリル-ブタジエン-スチレン樹脂のようなオレフィン系樹脂、ポリビニルアルコールやポリビニルブチラールのようなポリアセタール系樹脂、ポリアミド系樹脂、ポリイミド系樹脂、エポキシ系樹脂、フェノキシ系樹脂、ポリフェノール樹脂、ナイロン樹脂、ビニロン樹脂、アラミド樹脂、セルロース樹脂などを主成分として、必要に応じてこれら樹脂を架橋させるための硬化剤やその促進のための触媒、その他塗工性、安定性、耐久性等を付与するための種々の添加剤を含む樹脂組成物が挙げられ、必要に応じてこれらの材料を二つ以上混ぜて用いても良い。その中でも、フッ素系、アクリル系またはオレフィン系のゴム、ポリエステル樹脂、ウレタン系樹脂、ウレタンウレア系樹脂、ウレア樹脂、エポキシ系樹脂、フェノキシ系樹脂を主成分とすることが好ましい。導電材料Bとしては、一般的な導電性粒子や導電性樹脂などが挙げられる。具体的には、金、銀、銅、白金、ニッケル、錫、パラジウム、アルミニウムなどの金属粒子およびそれらを用いた合金やコアシェル型粒子や金属ナノワイヤ、金属繊維、ITO、ATO、FTO等の金属酸化物粒子およびそれらを用いた合金やコアシェル型粒子、グラファイト、グラフェン、カーボンナノチューブなどの炭素材料、ポリアニリン、PEDOTなどの導電性樹脂、イオン性液体などが挙げられ、必要に応じてこれらの材料を二つ以上混ぜて用いても良い。第一の導電層1及び第二の導電層3は、薄すぎると導電性が低下し、厚すぎるとアンテナとしての柔軟性が低下するため、0.1μm以上、10000μm未満であることが好ましい。第二の絶縁層2に関して説明する。第二の絶縁層2は、第一の導電層1と第二の導電層3に挟まれた構造になっており、第二の絶縁層2が誘電体として働くことにより、キャパシタ構造を形成しているため、本発明のアンテナは、より安定に電界を誘起させたり、検出することができる。本発明の電界通信用アンテナには、フレキシブル性及び柔軟性が必要であるため、第二の絶縁層2においてもフレキシブルで柔軟性に富むことが要求される。具体的には、フッ素系樹脂、アクリル系樹脂、ポリエステル樹脂、ポリエステルウレタンやポリエーテルウレタン、ポリカーボネートウレタンのようなウレタン樹脂、ポリエステルウレタンウレアやポリカーボネートウレタンウレアのようなウレタンウレア樹脂、ポリエステルウレアやポリエーテルウレア、ポリカーボネートウレアのようなウレア樹脂、ポリエチレン、ポリプロピレン、アクリロニトリル-ブタジエン-スチレン樹脂のようなオレフィン系樹脂、ポリビニルアルコールやポリビニルブチラールのようなポリアセタール系樹脂、ポリアミド系樹脂、ポリイミド系樹脂、エポキシ系樹脂、フェノキシ系樹脂、ポリフェノール樹脂、ナイロン樹脂、ビニロン樹脂、アラミド樹脂、セルロース樹脂などを主成分として、必要に応じてこれら樹脂を架橋させるための硬化剤やその促進のための触媒、その他塗工性、安定性、耐久性等を付与するための種々の添加剤を含む樹脂組成物などが挙げられ、必要に応じてこれらの材料を二つ以上混ぜて用いても良い。その中でも、柔軟性や誘電率を考慮すると、ハロゲンを有しないアクリル系またはオレフィン系のゴム、ポリエステル樹脂、ウレタン系樹脂、ウレタンウレア系樹脂、ウレア樹脂、エポキシ系樹脂、フェノキシ系樹脂を主成分とすることが好ましい。本発明を構成するアンテナの性能は、導電層を1層のみ有する構成の場合、導電層の表面抵抗値と関係があり、1×104~1×108Ω/□であることが好ましく、1×102~1×106Ω/□であることがさらに好ましい。表面抵抗値が1×104Ω/□より小さい場合は、通信環境周辺のノイズの影響を受けやすく安定な通信ができないという問題があり、1×108Ω/□より大きい場合は、電界を安定に誘起することができず、安定な通信が困難になるという問題がある。本発明を構成するアンテナの性能は、導電層を2つ以上有する構成の場合、アンテナの有するインピーダンスZを大きくすることで向上し、このインピーダンスはアンテナの静電容量C:キャパシタンスと相関があり、その関係は以下の式で表すことができる。Z=1/jωCC=εoεrS/dZ:インピーダンス、j:虚数単位、ω:角周波数C:静電容量、εo:真空中の誘電率、εr:第二の絶縁層の比誘電率S:導電層の面積、d:第二の絶縁層の膜厚上記関係式の上では、アンテナの静電容量Cが小さければ小さいほどインピーダンスZが大きくなり、信号を安定して検出できる。静電容量Cの値を小さくするためには、第二の絶縁層2の、比誘電率εrおよび導電層の面積Sの値が小さければ小さいほど、また、第二の絶縁層の膜厚dの値が大きければ大きいほど好ましい。しかしながら、実用上の限られた条件では、面積Sが小さすぎると人が触れる接触部分が小さくなり、実用面で使いにくく、膜厚dが大きすぎると電解を安定に誘起することが困難になり、安定な通信が行えない。具体的には、導電層の面積Sは、0.1cm2以上、10000cm2未満であることが好ましい。0.1cm2未満であると、接触部分が小さくなり、実用面としては使用困難となり、10000cm2以上であると、静電容量Cの値が大きすぎて、電解を安定に誘起することが困難になり、安定な通信が行えない。また、第二の絶縁層の膜厚dは、0.1μm以上、100000μm未満であることが好ましく、更には3μm以上、50000μm未満であることが好ましい。0.1μm未満であると、外部からの少しの衝撃で絶縁層が破断しやすくなり、導電層同士がショートするなどして安定な通信が困難となり、100000μm以上であると、電解を安定に誘起することが困難となり安定な通信が困難となる。第二の絶縁層の面積Sや膜厚dについては、使用用途によってあらかじめ決められていることも多い為、アンテナの性能を向上するためには、比誘電率εrの値を可能な限り小さくすることで、静電容量をCを小さくすることが重要となる。第二の絶縁層2の比誘電率εrの値は、使用用途にもよるが、5未満であることが好ましく、3未満であることが好ましい。5以上であると、静電容量Cの値が大きすぎて、電界を安定に検出することが困難となる。また、第二の絶縁層2が空気を含むことが好ましい。第二の絶縁層2が空気を含むことによって、第二の絶縁層2の比誘電率を下げることが可能となり、更に弾力性を付与することもできる。材料としては、上記第二の絶縁層2の主成分に空気を含ませたものが好ましく、これらを用いた発泡塗工シート、ウレタンフォームや発泡スチロールなどが挙げられる。空気を含ませるために、絶縁層にレーザーや荷重によって物理的に穴をあける方法や、延伸法や相分離法等で空孔を作る方法、液状に溶融させて気泡を含ませた状態で塗布し、冷却により気泡を固定させる方法や、発泡材料を含ませる方法などがある。本発明の電界通信用アンテナは、第二の導電層3面に、第三の絶縁層4、バインダーAと導電材料Bとを含有することを特徴とする第三の導電層5の順に更に積層していることが好ましい。この場合、第一の絶縁層0、第一の導電層1、第二の絶縁層2、第二の導電層3、第三の絶縁層4、第三の導電層5の6層構成になる図6。このとき、第一の導電層1を側の通信電極、第二の導電層3を-側の通信電極、第三の導電層5をグランド電極として回路を形成したり、あるいは、第一の導電層1を側の通信電極、第二の導電層3をグランド電極、第三の導電層5を-側の通信電極として回路を形成することで、外部環境から受けるノイズ等の影響を低減できるため、アンテナとしての性能が向上し、より安定な通信が行える。第三の絶縁層4は第二の絶縁層2と同等のものを使用することができる。また、第三の導電層5は第一の導電層1または第二の導電層3と同等のものを使用することができる。本発明を構成するアンテナは、より安定かつ微弱な電解を検出するなどの目的で、必要に応じて、更に第四の絶縁層、第四の導電層というように、より多層に積層することも可能である。本発明の通信機について説明する。本発明の通信機は、電界伝達媒体に電界を誘起して通信を行う電界通信手段に適用する通信機であり、本発明のアンテナ、制御部、変調部または/及び復調部、さらには、必要に応じてインターフェースとを備えてなる電界通信用の通信機である。制御部とは通信の送受信に関わる制御を行う部分であり、情報処理機能を有したマイクロコンピューターなどが挙げられる。また、変調部は制御部から送られた信号を搬送波にのせる部分であり、復調部は、変調信号からデータを抽出する部分である。復調部と変調部は同時に実装されていても良いし、どちらか一方だけも良い。また、インターフェースとは、データを外部機器と入出力する部分である。例えば、本発明の通信機を用いてデータを送信したい時、携帯端末内にあるデータから、制御部が送信したいデータを変調部に送り、アンテナを通じて電界を発生させ、この電界を利用して電界通信データを送信することができる。また、本発明の通信機を用いてデータを受信したい時、アンテナが電界を検出した後、復調部に送り、復調した電界を制御部に送信する。制御部は受け取ったデータを処理し、インターフェースを通じて記録装置に記録したり、表示装置に出力させることができる。本発明のアンテナと、制御部、復調部、変調部、インターフェースは、同じ形態でなくても良く、アンテナ部分が独立して、制御部、復調部、変調部と繋がっていても良い。本発明の通信機を用いた電界通信システムについて説明する。本発明の電界通信システムは、本発明の通信機のアンテナがフレキシブルで柔軟性に富み、折り曲げや引っ張りに対して強いため、曲面や凹凸に対して追随することができるため、カバンや服、靴、ベルト、時計、帽子などの衣類や、シートベルト、座席やハンドルなどのカー用品、グリップ、サドル、ヘルメットなどの自転車バイク用品、イス、机、ベッド、ソファー、布団、座布団、シーツ、枕などの生活用品、マウス、マウスパッド、キーボード、スマートフォン、スマートフォンカバー、携帯電話、携帯電話カバー、タブレットPC、タブレットPCカバーなどの情報通信機器周辺用品、ゴルフクラブ、テニスラケット、バット、トレーニングマシン等のグリップ部分やグローブ、サポーター、スイミングウエア、ドライスーツ、ウエットスーツなどのスポーツ用品、首輪などのペット用品、車椅子のシート、松葉杖のグリップ、血圧計、包帯、ギプスなどの医療器具、壁、絨毯、便座、便座カバー、カーペット等に組み込むことができ、人体を介して、違和感なく情報を送受信することができる。生体センサや生体通信装置と、本発明の通信機を組み合わせることにより、検出した生体情報を外部機器に人体を介して送信することができ、生体情報を容易に収集することができる。このとき、生体情報と外部機器との間の通信経路を人体が構成するため、本発明の通信機を装着した状態で、外部機器の通信機に触れれば、生体情報を外部機器で容易に収集することができる。電界通信手段をデータの送受信に用いる場合、二つ以上の通信機を必要とする。この場合の二つ以上の通信機とは、一つの送信機と一つの受信機、一つの送信機と二つ以上の受信機、二つ以上の送信機と一つの受信機、及び二つ以上の送信機と二つ以上の受信機、のいずれかを示す。これらの送信機と受信機は、送信と受信の両機能を持った送受信機であっても良い。本発明では、前記二つ以上の通信機のうち、少なくとも一つの通信機が、本発明の電界通信用アンテナと、制御部と、変調部および/または復調部とを備えた通信機であることを必要とする。例えば、本発明の二つの通信機を送信機および受信機として用いることで、携帯端末を持った二人の人間同士で人体を介して通信することが可能となる。また、本発明の通信機を送信機として用いることで、本発明以外の柔軟性を有しない受信機に対して、人体を介して通信することも可能となる。以下、実施例により、本発明をさらに詳細に説明する。なお、実施例中、部は重量部を、は重量をそれぞれ示す。<導電層用溶液1の作成>バインダーAとして、フェノキシ樹脂三菱化学株製、JER1256100部を、導電材料Bとして、導電性粒子福田金属箔粉工業株製、AgXF-3011500部、ジシアンジアミド5部、およびエチルカルビトールアセテート400部を加えて攪拌混合し、固形分80の導電層用溶液1を作成した。<導電層用溶液2の作成>バインダーAとして、ポリエステル樹脂住化バイエルウレタン株製、デスモコール500100部、エポキシ樹脂三菱化学株製、JER82820部を、導電材料Bとして、導電性カーボン電気化学工業株製、HS-100180部、ジシアンジアミド5部、およびエチルカルビトールアセテート75部を加えて攪拌混合し、固形分80の導電層用溶液2を作成した。<電界通信用アンテナ1の作成>表面が剥離処理された厚さ100μmの剥離処理PETフィルム上に、導電層用溶液1をシルクスクリーン印刷機によって塗布し、溶剤を乾燥させた後、PETフィルムを剥離し、10cm×10cmの正方形に切り出すことで、厚さ20μmの導電層として電解通信用アンテナ1を得た。<電界通信用アンテナ2の作成>導電層用溶液1の代わりに、導電層用溶液2を用いたこと以外は電界通信用アンテナ1と同様にして、電界通信用アンテナ2を作成した。<電界通信用アンテナ3の作成>電界通信用アンテナ1に、第一の絶縁層として10cm×10cmの正方形に切り出した厚み100μmのポリエステル不織布をヒートラミネートで圧着し、電界通信用アンテナ3を作成した。<絶縁層用フィルム1の作成>ポリプロピレン樹脂プライムポリマー株製、プライムポリプロF109Vを、二軸押出機日本プラコン社製で、回転数300rpm、設定温度220°Cの条件で混練押出した後、ペレタイザーでカットし樹脂組成物を得た。得られた樹脂組成物を用いて、T-ダイ押出機により設定温度220°Cの条件で、厚さ100μmの絶縁層用フィルム1を作成した。<電界通信用アンテナ4の作成>絶縁層用フィルム1上に、導電層用溶液1をシルクスクリーン印刷機によって塗布し、溶剤を乾燥させた後、これとは反対側の面に、同じく導電層溶液1を同様に塗布し、乾燥させた後、片方の導電層面に第一の絶縁層として100μmのポリエステル不織布をヒートラミネートで圧着し、10cm×10cmの正方形に切り出すことで電界通信用アンテナ4を作成した。<電界通信用アンテナ5の作成>導電層用溶液1の代わりに、導電層用溶液2を用いたこと以外は電界通信用アンテナ4と同様にして、電界通信用アンテナ5を作成した。<電界通信用アンテナ6の作成>絶縁層用フィルム1の代わりに厚さ100μmのポリエステルフィルム東レ株製、テトロンS10を用いたこと以外は電界通信用アンテナ4と同様にして、電界通信用アンテナ6を作成した。<電界通信用アンテナ7の作成>絶縁層用フィルム1の代わりに厚さ100μmの発泡ポリエチレンフィルム品名は後で追記を用いたこと以外は電界通信用アンテナ4と同様にして、電界通信用アンテナ7を作成した。<電界通信用アンテナ8の作成>絶縁層用フィルム1の代わりに厚さ100μmのポリイミドフィルムデュポン株製、カプトン400Hを用いたこと以外は電界通信用アンテナ4と同様にして、電界通信用アンテナ8を作成した。<電界通信用アンテナ9の作成>絶縁層用フィルム1の代わりに厚さ100μmのフッ素ゴムフィルムダイキン株製、ダイエルG-912を用いたこと以外は電界通信用アンテナ4と同様にして、電界通信用アンテナ9を作成した。<電界通信用アンテナ10の作成>絶縁層用フィルム1の一方の面に導電層用溶液1をシルクスクリーン印刷機によって塗布し、溶剤を乾燥させ、20μmの第一の導電層を作成した。その後、もう一方の面も同様に導電層用溶液1をシルクスクリーン印刷機によって塗布し、溶剤を乾燥させ、20μmの第二の導電層を作成し、第一の導電層-第二の絶縁層-第二の導電層積層体を作成した。さらに、上記積層体の第二の導電層面に第三の絶縁層として絶縁層用フィルム1をヒートラミネートで圧着し、第二の絶縁層面に導電層用溶液1をシルクスクリーン印刷機によって塗布し、溶剤を乾燥させ、20μmの第三の導電層を作成し、第一の導電層-第二の絶縁層-第二の導電層-第三の絶縁層-第三の導電層積層体を作成した。その後、第一の導電層面に、第一の絶縁層として100μmのポリエステル不織布をヒートラミネートで圧着し、10cm×10cmの正方形に切り出すことで電界通信用アンテナ10を作成した。<電界通信用アンテナ11の作成>絶縁層用フィルム1の両面に厚さ30μmの銅箔を貼り合わせ、第一の導電層-第二の絶縁層-第二の導電層積層体を作成した。その後、第一の導電層側に、第一の絶縁層として100μmのポリエステル不織布をヒートラミネートで圧着し、10cm×10cmの正方形に切り出すことで電界通信用アンテナ11を作成した。実施例1~9<電界通信用の通信機1~9の作成>電界通信用アンテナ1~9の第一の導電層1を通信電極、第二の導電層を有するアンテナの場合は、第二の導電層3をグランド電極として用い、制御部と変調部または/及び復調部とを備えたコントローラと接続して、電界通信用の通信機1~9を作成し、アンテナの性能として、後述する、導電層の表面抵抗値、絶縁層の誘電率、アンテナの静電容量を測定した。また、引っ張り試験、折り曲げ試験を行い、試験前後での静電容量及び受信感度の測定を行った。<導電層の表面抵抗値測定方法>三菱油化株式会社製表面抵抗測定装置ロレスタAP0.5cm間隔の4端子プローブを用い、アンテナの導電層の表面抵抗値を測定した。<絶縁層の誘電率測定方法>絶縁層を、1cm四方、厚み800μmの形状に切り出し、株式会社エーイーティー製誘電率測定装置ADMS01Oを用いてアンテナの絶縁層の誘電率4GHzの値を測定した。<アンテナの静電容量測定方法>アジレントテクノロジー株式会社製デジタルマルチメーター34410Aを用い、プローブをアンテナの導電層に接続し、アンテナの静電容量を測定した。<受信感度の測定>作成したアンテナをマイクロニクス株式会社製スペクトルアナライザMSA438に接続詞し、キャリア周波数6.75MHzのカード型電解通信用信号発生源を左掌に載せた状態で、右掌全面でアンテナに触れた場合と、信号発生源を持たずにアンテナに触れた場合との受信強度の差ΔdBm、測定条件:中心周波数6.75MHz、スパン5MHz、RBW30kHz、VBW10kHzを測定した。<引っ張り試験>JISK7113に基づき、ダンベル状に加工したサンプルを、引っ張り試験機を用いて110、130、150の値まで引っ張り処理を行った。引っ張り処理を行った後、アンテナの静電容量および受信感度測定を行い、それぞれの変化率が、次のときにそれぞれ◎~×の判定とした。ただし、ここで言う変化率とは、元の値をaとし、処理後の値をbとした場合、変化率G=b-a/a×100を表す。静電容量の変化率0以上~30未満:◎30以上~60未満:○60以上~100未満:△100以上:×受信感度の変化率0以上~25未満:◎25以上~50未満:○50以上~100未満:△100以上:×<折り曲げ試験>引っ張り試験と同様のダンベル状に加工したサンプルの中心部を、1180度に折り曲げ、折り曲げ部に1kgの錘を5秒間載せた。2次に、折り曲げ部を元のフラットの状態に戻し、同じ位置に1kgの錘を5秒間載せた。この1~2の作業を、1つのサンプルに対して10回、30回、50回行った。実施例10<電界通信用の通信機10の作成>電界通信用アンテナ10の第一の導電層1を側の通信電極、第二の導電層3を-側の通信電極、第三の導電層5をグランド電極として用い、制御部と変調部または/及び復調部とを備えたコントローラと接続して、電界通信用の通信機10を作成し、実施例1と同様に、導電層の表面抵抗値、絶縁層の誘電率、アンテナの静電容量を測定した。また、引っ張り試験、折り曲げ試験を行い、試験前後での静電容量及び受信感度の測定を行った。実施例11<電界通信用の通信機11の作成>電界通信用アンテナ10の第一の導電層1を側の通信電極、第二の導電層3をグランドの通信電極、第三の導電層5を-側の通信電極として用い、制御部と変調部または/及び復調部とを備えたコントローラと接続して、電界通信用の通信機11を作成し、実施例1と同様に、導電層の表面抵抗値、絶縁層の誘電率、アンテナの静電容量を測定した。また、引っ張り試験、折り曲げ試験を行い、試験前後での静電容量及び受信感度の測定を行った。比較例1<電界通信用の通信機12の作成>電界通信用アンテナ1のかわりに北川工業株式会社製導電布CSTK-250を、10cm×10cmに切り出したものを用いた以外は、通信機1と同様に通信機12を作成し、実施例1と同様の試験を行った。比較例2<電界通信用の通信機13の作成>電界通信用アンテナ3のかわりに、新日鐵株式会社製ポリイミド銅張り積層板エスパネックスMを用いた以外は、通信機3と同様に通信機13を作成し、実施例3と同様の試験を行った。比較例3<電界通信用の通信機14の作成>電界通信用アンテナ4のかわりに、電界通信用アンテナ11を用いたこと以外は実施例4と同様に通信機14を作成し、実施例4と同様の試験を行った。表2、表3に示されるように、実施例1~11は、フレキシブルで柔軟性に富む導電層を有しているため、折り曲げや引っ張りに対して強く、ウェアラブルコンピュータに用いられる人体通信用の通信機としては極めて優れている。一方、比較例1~3は導電層がフレキシブル性を有さず、柔軟性に劣るため、折り曲げ試験や引っ張り試験により導電層が破壊されるため、人体通信用のアンテナとしての物理耐性は不十分であり、ウェアラブルコンピュータに用いることを考えれば使用に堪えない。実施例7は、第二の絶縁層が空気を有しているため、他の実施例と比較してアンテナの静電容量が低く、また、折り曲げや引張りに対しても安定した通信が行える。一方、実施例8、9は第二の絶縁層の誘電率が高い為、やや不安定な通信機となる。